СОСТАВ И СПОСОБ БЕЗХРОМНОЙ ПРЕДВАРИТЕЛЬНОЙ ОБРАБОТКИ АЛЮМИНИЕВЫХ ПОВЕРХНОСТЕЙ

1. Водный, не содержащий хрома состав для предварительной обработки алюминиевых поверхностей, отличающийся тем, что он содержит по меньшей мере одно растворимое в воде соединение фосфора, по меньшей мере одно растворимое в воде соединение циркония, по меньшей мере одно растворимое в воде соединение титана, и по меньшей мере одно растворимое в воде соединение молибдена, при этом содержание соединения фосфора находится в диапазоне от 15 до 50 мг/л (в пересчете на фосфор), при этом содержание соединения циркония находится в диапазоне от 400 до 600 мг/л (в пересчете на металл), при этом содержание соединения титана находится в диапазоне от 85 до 400 мг/л (в пересчете на металл), и при этом содержание соединения молибдена находится в диапазоне от 40 до 150 мг/л (в пересчете на металл).
2. Водный состав по п. 1, отличающийся тем, что содержание соединения фосфора находится в диапазоне от 25 до 40 мг/л, предпочтительно в диапазоне от 30 до 38 мг/л (в пересчете на фосфор), содержание соединения циркония находится в диапазоне от 450 до 540 мг/л, предпочтительно в диапазоне от 470 до 520 мг/л (в пересчете на металл), содержание соединения титана находится в диапазоне от 200 до 400 мг/л, предпочтительно в диапазоне от 350 до 380 мг/л (в пересчете на металл), и содержание соединения молибдена находится в диапазоне от 60 до 130 мг/л, предпочтительно в диапазоне от 80 до 125 мг/л (в пересчете на металл).
3. Водный состав по п. 1 или 2, отличающийся тем, что соотношения содержаний отдельного соединения фосфора, соединения циркония, соединения титана, и соединения молибдена находятся в диапазоне, который составляет (0,04-0,40):(1,4-5,8):1,0:(0,10-1,4), предпочтительно в диапазоне, который составляет (0,06-0,25):(1,4-3,5):1,0:(0,15-0,9), и более предпочтительно в диапазоне, который составляет (0,08-0,12):(1,4-1,5):1,0:(0,20-0,40) (стандартизовано к содержанию соединения титана).
4. Водный состав по любому из предыдущих пунктов, отличающийся тем, что он содержит свободный фторид, при этом содержание свободного фторида находится в диапазоне от 40 до 100 мг/л, предпочтительно в диапазоне от 60 до 80 мг/л, причем общее содержание фтора находится в диапазоне от 1 до 2 г/л, предпочтительно в диапазоне от 1,4 до 1,8 г/л, при этом по меньшей мере одно соединение циркония содержит, предпочтительно представляет собой, гексафторциркониевую кислоту, и по меньшей мере одно соединение титана содержит, предпочтительно представляет собой, гексафтортитановую кислоту.
5. Водный состав по любому из предыдущих пунктов, отличающийся тем, что водный состав имеет значение рН в диапазоне от 3,0 до 4,0, точки свободной кислоты в диапазоне от 3,9 до 4,5, и общее количество точек кислоты, которое составляет не более 25.
6. Водный состав по любому из предыдущих пунктов, отличающийся тем, что он содержит в совокупности не более 1 мг/л, предпочтительно не более 0,5 мг/л, и более предпочтительно не более 0,1 мг/л органического полимера.
7. Водный состав по любому из предыдущих пунктов, отличающийся тем, что он содержит не более 300 мг/л, предпочтительно не более 100 мг/л, алюминия.
8. Водный состав по любому из предыдущих пунктов, отличающийся тем, что он содержит в совокупности не более 20 мг/л, предпочтительно не более 10 мг/л, таких элементов, как As, Ba, Cd, Co, Cu, Mn, Ni, Pb, Sb, Sn, Sr, V, и Ce.
9. Концентрат, отличающийся тем, что из него посредством разбавления подходящим растворителем, предпочтительно водой, и необязательно посредством регулирования значения рН подходящей кислотой или основанием, можно получить водный состав по любому из пп. 1-8.
10. Способ по сути безхромной предварительной обработки алюминиевых поверхностей, отличающийся тем, что он содержит приведение в контакт необязательно очищенной и промытой поверхности, состоящей, по меньшей мере частично, из алюминия или алюминиевого сплава, с водным составом по любому из пп. 1-8, а затем необязательно осуществление промывания и/или сушки.
2
5
2
2
2
2
2
2
2
2
11. Способ по п. 10, отличающийся тем, что поверхность приводят в контакт с водным составом таким образом, чтобы получить на поверхности содержание в покрытии фосфора (в пересчете на PO) в диапазоне от 8 до 17 мг/м, предпочтительно в диапазоне от 10 до 15 мг/м, содержание в покрытии циркония в диапазоне от 1 до 6 мг/м, предпочтительно в диапазоне от 1 до 2 мг/м, содержание в покрытии титана в диапазоне от 7 до 19 мг/м, предпочтительно в диапазоне от 11 до 16 мг/м, и содержание в покрытии молибдена в диапазоне от 6 до 18 мг/м, предпочтительно в диапазоне от 9 до 14 мг/м.
12. Способ по п. 10 или 11, отличающийся тем, что поверхность представляет собой поверхность полосы, и поверхность погружают в водный состав на 5-10 секунд при температуре 50-55°С.
13. Способ по любому из пп. 10-12, отличающийся тем, что поверхность сначала очищают щелочью или щелочью и кислотой, затем тщательно промывают водой, предпочтительно на нескольких стадиях, и погружают в водный состав.
14. Комплектующая деталь или полоса с поверхностью, состоящей, по меньшей мере частично, из алюминия или алюминиевого сплава, отличающаяся тем, что она может быть получена посредством способа по любому из пп. 10-13, и необязательно покрыта.
2
5
2
2
2
2
2
2
2
2
15. Комплектующая деталь или полоса по п. 14, отличающаяся тем, что ее поверхность имеет содержание в покрытии фосфора (в пересчете на РО) в диапазоне от 8 до 17 мг/м, предпочтительно в диапазоне от 10 до 15 мг/м, содержание в покрытии циркония в диапазоне от 1 до 6 мг/м, предпочтительно в диапазоне от 1 до 2 мг/м, содержание в покрытии титана в диапазоне от 7 до 19 мг/м, предпочтительно в диапазоне от 11 до 16 мг/м, и содержание в покрытии молибдена в диапазоне от 6 до 18 мг/м, предпочтительно в диапазоне от 9 до 14 мг/м.